СПОСОБ ПОЛУЧЕНИЯ ПОЛИИЗОЦИАНУРАТНОГО ПОЛИУРЕТАНОВОГО МАТЕРИАЛА

1. Способ получения эластомерного полиизоциануратного полиуретанового материала, который включает в себя взаимодействие полиизоцианата со способной взаимодействовать с изоцианатом композицией, где реакцию проводят при значении изоцианатного индекса от 150 до 5000 и в присутствии катализатора тримеризации, где полиизоцианат содержит
а) 80-100 вес.% дифенилметандиизоцианата, включающего по меньшей мере, 40 вес.% 4,4'- дифенилметандиизоцианата и/или модифицированный вышеуказанный дифенилметандиизоцианат, который при температуре 25°С представляет собой жидкость и имеет значением NCO, по меньшей мере, 20 вес.% (полиизоцианата), и
б) 20-0 вес.% другого полиизоцианата (полиизоцианат б),
причем количество полиизоцианата а) и полиизоцианата б) рассчитывают исходя из общего количества полиизоцианата а) и полиизоцианата б), и где способная взаимодействовать с изоцианатом композиция содержит
а) 80-100 вес.% простого полиэфирного полиола со средней номинальной функциональностью 2-6, средней эквивалентной массой 1100-5000 и содержанием оксиэтилена (ЕО) 50-90 вес.%, и
б) 20-0 вес.% одного или нескольких других способных взаимодействовать с изоцианатными группами соединений,
причем количество полиола а) и соединения б) рассчитывают исходя из общего количества полиола а) и соединения б),
а также где содержание жестких блоков в цепи составляет самое большое 49%.
2. Способ по п.1, в котором значение индекса составляет 150-4000, содержание жестких блоков в цепи составляет 5-45%, а эквивалентная масса составляет 1800-3500.
3. Способ по п.1, в котором содержание оксиэтилена составляет 60-85 вес.%.
4. Способ по п.1, в котором содержание оксиэтилена составляет 60-85 вес.%, содержание полиола а) составляет 90-100 вес.%, а содержание соединения б) составляет 0-10 вес.%.
5. Способ по п.1, в котором значение индекса составляет 150-4000, содержание жестких блоков в цепи составляет 5-45%, а эквивалентная масса составляет 1800-3500, и
где содержание оксиэтилена составляет 60-85 вес.%, содержание полиола а) составляет 90-100 вес.%, а содержание соединения б) составляет 0-10 вес.%.
6. Материал, полученный способом по пп.1-5.
7. Материал, который можно получать способом по пп.1-5.
8. Эластомерный полиизоциануратный полиуретановый материал с содержанием жестких блоков 5-45%, твердостью Шор А 10-99 (DIN 53505) и относительным удлинением при разрыве 5-1000% (DIN 53504).
9. Материал по п.8, в котором содержание жестких блоков составляет 10-39%, твердость Шор А составляет 20-90, а относительное удлинение при разрыве составляет 10-1000%.